(57)【要約】      （修正有）【課題】新規なエピスルフィド化合物及びそれを硬化重合した高い屈折率とアッベ数を有する光学材料を提供する。【解決手段】（１）式で表される構造を２個以上有する化合物およびそれを重合して得られる光学材料。 2006257421.tif 000015【選択図】なし【特許請求の範囲】
【請求項１】
（１）式で表される構造を２個以上有すると共に、環状骨格を有するエピスルフィド化合物（但し、下記（α）式で表される化合物を除く）を少なくとも１種以上含む組成物。 
【化１】
2006257421.tif 000013
（式中、ＸはＳまたはＯを表し、このＳの個数は３員環を構成するＳとＯの合計に対して平均で５０％以上である。） 
【化２】
2006257421.tif 000014
【請求項２】
環状骨格が、脂環族骨格である請求項１記載の組成物。 
【請求項３】
環状骨格が、芳香族骨格である請求項１記載の組成物。 
【請求項４】
環状骨格が、硫黄原子を異種原子とする複素環骨格である請求項１記載の組成物。 
【請求項５】
請求項１記載の組成物を重合硬化してなる硬化樹脂。 
【請求項６】
請求項１記載の組成物を重合硬化してなる光学材料。 
【請求項７】
請求項１記載の組成物を重合硬化して光学材料を製造する方法。
【発明の詳細な説明】
【技術分野】
【０００１】
本発明のエピスルフィド化合物は、プラスチックレンズ、プリズム 、光ファイバー、情報記録基盤、フィルター等の光学材料、中でも、眼鏡用プラスチックレンズの原料として好適に使用される。 
【背景技術】
【０００２】
プラスチック材料は軽量かつ靱性に富み、また染色が容易であることから、各種光学材料、特に眼鏡レンズに近年多用されている。従来技術における初期の代表的なプラスチック材料は、ジエチレングリコールビスアリルカーボネート、該ビスアリルカーボネートとジアリルフタレート、各種メタクリレート類等の化合物を重合して得られるものであった。これらは、屈折率が１．５から１．５５程度でありこのためレンズの肉厚が厚くなり、結果として軽量性が失われていた。このため、高屈折率を有する材料が望まれ、屈折率を１．６あるいはこれ以上とする種々の努力がこれまでになされてきた。既にクロル、ブロム原子を含むメタクリレート化合物の重合体、ブロム原子を含むヒドロキシ化合物とイソシアネート化合物との反応により得られるウレタン構造を有する熱硬化型光学材料（特開昭５８−１６４６１５号公報等）が提案されている。しかしながら、クロル、ブロム原子を含む化合物を用いた場合は比重が大となり、この場合も軽量性が損なわれる結果となった。このため、ポリチオール化合物とポリイソシアネート化合物との反応により得られるチオウレタン構造を有する熱硬化型光学材料が特公平４−５８４８９号公報、特開平５−１４８３４０号公報に提案されている。 
【０００３】
またこれらのチオウレタンの原料となる新規なポリチオール化合物も種々提案されている。すなわち、特開平５−１４８３４０号公報には一分子中に硫黄原子を４個有する分岐型ポリチオール化合物が、特開平２−２７０８５９号公報には一分子中に硫黄原子を５個有する分岐型ポリチオール化合物が、特開平６−１９２２５０号公報には分子中にジチアン環構造有するポリチオール化合物が提案されている。さらには、公知のアミン系エポキシ樹脂、フェノール系エポキシ樹脂、アルコール系エポキシ樹脂、不飽和化合物系エポキシ樹脂、グリシジルエステル系エポキシ樹脂、ウレタン系エポキシ樹脂、脂環式エポキシ樹脂等エポキシ化合物のエポキシ基の一部または全部をエピスルフィド基に変換した化合物を用いたレンズ材料の製造方法が特開平３−８１３２０号公報に提案されている。ポリチオール化合物とポリイソシアネート化合物より得られる、チオウレタン樹脂レンズは、最大１．６６程度の屈折率が可能となった。しかしながら、公知のエポキシ樹脂から誘導されるエピスルフィド化合物より得られるエピスルフィド樹脂レンズは屈折率１．６程度が限界であった。いずれにしても、これら従来技術の含硫黄化合物により、より薄い肉厚、軽量化の問題はある程度解決されたが、さらに高い屈折率が望ましいことは言うまでもない。一方、光学材料に要求されるもう一つの重要な性能として色収差が少ないことが挙げられる。色収差はアッベ数が高い程良好となるため高アッベ数材料が望まれる。すなわち、高屈折率と高アッベ数の同時実現も望まれている。しかしながら、一般に、アッベ数は屈折率の上昇に伴い低下する傾向を示し、従来のジエチレングリコールビスアリルカーボネートおよび、公知のエピスルフィド化合物さらにはポリチオール化合物とポリイソシアネート化合物等の従来技術の化合物を原料とするプラスチック材料では、屈折率１．５から１．５５の場合アッベ数は約５０から５５が、屈折率１．６０の場合４０、屈折率１．６６の場合３２程度が限界であった。一方、耐熱性の改良に関しても、多官能化合物、架橋剤の使用による改良が種々試みられてはいる。しかしながら、一般に、高屈折率発現のためには、原料硫黄化合物の分子量が大となり、このため架橋密度が低下する。また、さらに高アッベ数発現のためには、アルキル基含有量が増加し、このため原料化合物を構成する分子の剛直性が低下し、結果として、十分な耐熱性改良が得られていないのが現状である。 
【発明の開示】
【発明が解決しようとする課題】
【０００４】
本発明が解決しようとする課題は、薄い肉厚および低い色収差さらには高い耐熱性を同時に有する光学材料を見いだすことにある。従来技術により得られるポリチオール化合物とイソシアネート化合物により得られる硬化樹脂に代表される光学材料では、高屈折率化には限界があり、さらに、高屈折率化はアッベ数の低下をもたらし、以上の光学特性の改良は耐熱性の低下をきたし、このため、十分に高い屈折率とアッベ数のバランスが得られないことの三点にあった。 
【課題を解決するための手段】
【０００５】
本発明の課題は、（１）式で表される構造を２個以上有すると共に、環状骨格を有するエピスルフィド化合物および分岐アルキルスルフィド型エピスルフィド化合物により解決された。 
【０００６】
【化３】
2006257421.tif 000002
【発明の効果】
【０００７】
本発明の新規なエピスルフィド化合物により、従来技術の化合物を原料とする限り困難であった十分に高い屈折率と、良好な屈折率とアッベ数のバランスを有する樹脂光学材料が可能となった。すなわち本発明の新規な化合物により樹脂光学材料の軽量化、薄肉化および色収差の低減化が格段に進歩することとなった。また、本発明の新規な硬化樹脂材料は、耐熱性、強度にも優れ各種用途に使用できる。 
【発明を実施するための最良の形態】
【０００８】
（１）式で表される構造を２個以上有すると共に、環状骨格を有するエピスルフィド化合物は、具体的には、（ａ）環状骨格が、脂環族骨格であるエピスルフィド化合物。（ｂ）環状骨格が、芳香族骨格であるエピスルフィド化合物。（ｃ）環状骨格が、硫黄原子を異種原子とする複素環骨格であるエピスルフィド化合物。であり、さらにこれらの化合物は、分子内に、スルフィド、エーテル、スルフィン、ケトン、エステル等の結合を含んでも良い。 
【０００９】
また、分岐アルキルスルフィド型エピスルフィド化合物は、具体的には（２）式で表される化合物である。 
【００１０】
【化４】
2006257421.tif 000003
【００１１】
（ａ）の脂環族骨格を有するエピスルフィド化合物の好ましい具体的例示としては、１，３および１，４−ビス（β−エピチオプロピルチオ）シクロヘキサン、１，３および１，４−ビス（β−エピチオプロピルチオメチル）シクロヘキサン、ビス〔４−（β−エピチオプロピルチオ）シクロヘキシル〕メタン、２，２−ビス〔４−（β−エピチオプロピルチオ）シクロヘキシル〕プロパン、ビス〔４−（β−エピチオプロピルチオ）シクロヘキシル〕スルフィド、２，５−ビス（β−エピチオプロピルチオ）−１，４−ジチアン、２，５−ビス（β−エピチオプロピルチオエチルチオメチル）−１，４−ジチアン等を挙げることが出来る。 
【００１２】
（ｂ）の芳香族骨格を有するエピスルフィド化合物の好ましい具体例としては、１，３および１，４−ビス（β−エピチオプロピルチオ）ベンゼン１，３および１，４−ビス（β−エピチオプロピルチオメチル）ベンゼンビス〔４−（β−エピチオプロピルチオ）フェニル〕メタン、２，２−ビス〔４−（β−エピチオプロピルチオ）フェニル〕プロパン、ビス〔４−（β−エピチオプロピルチオ）フェニル〕スルフィド、ビス〔４−（β−エピチオプロピルチオ）フェニル〕スルフィン、４，４−ビス（β−エピチオプロピルチオ）ビフェニル等を挙げることが出来る。 
【００１３】
（ｃ）の硫黄原子を異種原子とする複素環骨格を有するエピスルフィド化合物として、（３）式で表される構造を有するエピスルフィド化合物が挙げられる。 
【化５】
2006257421.tif 000004
（ここで、Ｅｐｓは（４）式で表されるエピチオプロピル基を表し、Ｙは−（ＣＨ２ＣＨ２Ｓ）−を表し、Ｚは水素原子、炭素数１から５のアルキル基あるいは、−（ＣＨ２）ｍＳＹｎＥｐｓを表し、Ｕは水素原子、炭素数１から５のアルキル基を表す。ｍは１から５の整数を表し、ｎは０から４の整数を表す）
【００１４】
【化６】
2006257421.tif 000005
（ここに、ＸはＳまたはＯを表し、このＳの個数は三員環を構成するＳとＯの合計に対して平均で５０％以上である。）（３）式において、ｎは０から４の整数を表すが、好ましくは、０から３であり、より好ましくは、０から２であり、最も好ましくは０である。ｍは１から５の整数を表すが、好ましくは１から４、より好ましくは１から３、最も好ましくは１である。（４）式において、ＸはＳまたはＯを表すが、このＳの個数は三員環を構成するＳとＯの合計に対して平均でが５０％以上であり、好ましくは８０〜１００％、より好ましくは９０〜１００％、、特に好ましくは９５〜１００％である。最も好ましくは１００％である。ｎが４より大きい場合重合硬化して得られる光学材料の耐熱性が低下し光学材料として使用に耐えなくなる。また、ｎが４以下の場合であっても耐熱性的には小さいほうが有利であり、材料の柔軟性からは大きい方が有利となる。ｍは４および５の場合、硫黄含有量が低下し高屈折率が達成されず、さらに材料の耐熱性が低下する。ｍが１の場合、屈折率、耐熱性的には最も有利となる。（４）式において、Ｘ中のＳの個数は三員環を構成するＳとＯの合計に対して平均で８０％以下、特に５０％以下の場合、硫黄含有量が低下し高屈折率が達成されず、化合物の反応性低下に伴い高温条件下での重合が必要となるため、材料に着色が生じる。本発明の化合物およびこれを重合硬化して得られる光学材料の性能は以上のように整数ｎとｍおよびＸ中のＳの割合により決定される、しかしながら、好ましい具体例等は、整数ｎとｍを独立に上述の範囲にあてはめ決定されない。好ましい例としては、ｎ＝０〜３の範囲でかつｍ＝１〜４の範囲である化合物が挙げられる。これらのなかでより好ましい例としては、ｎ＝０〜２の範囲で、かつｍ＝１〜３の範囲の化合物が挙げられる。これらのなかで最も好ましい例としては、ｎ＝０で、かつｍ＝１の化合物が挙げられる。また、ＵはＵは水素原子、炭素数１から５のアルキル基のいずれでもかまわないが、屈折率を高く保つためには水素原子が好ましい、Ｚもは水素原子、炭素数１から５のアルキル基あるいは、−（ＣＨ２）ｍＳＹｎＥｐｓのいずれでもかまわないが、高耐熱性の観点からは架橋密度の高くなる−（ＣＨ２）ｍＳＹｎＥｐｓが望ましいが、材料の柔軟性とのバランスを考慮した場合水素原子が最も好ましい。 
【００１５】
これらの中で具体例のいくつかを例示的に以下に実際に示す。すなわち以下の２，５−ビス（β−エピチオプロピルチオメチル）−１，４−ジチアン、２，５−ビス（β−エピチオプロピルチオエチルチオメチル）−１，４−ジチアン 、２，５−ビス（β−エピチオプロピルチオエチル）−１，４−ジチアン、２，３、５−トリ（β−エピチオプロピルチオエチル）−１，４−ジチアン等を挙げることができる。 
【化７】
2006257421.tif 000006
【化８】
2006257421.tif 000007
【化９】
2006257421.tif 000008
【化１０】
2006257421.tif 000009
【００１６】
分岐アルキルスルフィド型エピスルフィド化合物の好ましい具体例としては、２−（２−β−エピチオプロピルチオエチルチオ）−１，３−ビス（β−エピチオプロピルチオ）プロパン、１，２−ビス〔（２−β−エピチオプロピルチオエチル）チオ〕−３−（β−エピチオプロピルチオ）プロパン、テトラキス（β−エピチオプロピルチオメチル）メタン、１，１，１−トリス（β−エピチオプロピルチオメチル）プロパン等が挙げられる。 
【００１７】
本発明の目的に叶うものであらば、本発明の硬化樹脂光学材料は（ａ）、（ｂ）、（ｃ）、分岐アルキルスルフィド型エピスルフィド化合物のいずれか単独でも、またこれらを混合共重合硬化したものであってもかまわない。 
【００１８】
本発明に使用される、（１）式で表される構造を２個以上有すると共に、環状骨格を有するエピスルフィド化合物および分岐アルキルスルフィド型エピスルフィド化合物は、（ａ）、（ｂ）、（ｃ）、分岐アルキルスルフィド型エピスルフィド化合物に対応するメルカプト基を２個以上有する（５）式の化合物と、エピクロロヒドリンに代表されるエピハロヒドリンをアルカリ存在下で反応させて、（６）式で表されるエポキシ基を有する化合物を得、ついで、該エポキシ化合物を、チオシアン酸塩、チオ尿素、トリフェニルホスフィンスルフィド、３−メチルベンゾチアゾール−２−チオン等のチア化剤と、好ましくはチオシアン酸塩、チオ尿素と反応させ製造される。 
【化１１】
2006257421.tif 000010
〔（５）、（６）式においては、ｎは２以上の整数を表す。Ｒは炭素数１から２０の環状構造を有する化合物、分岐状のアルキル基を表し、これらは、スルフィド、エーテル、スルフォン、エステル、ケトン等の結合を基内に含んでも良い。〕 
【００１９】
（６）式で表されるエポキシ化合物の製法において、エピハロヒドリン化合物として好ましいものはエピクロロヒドリンである。また、エピハロヒドリン化合物は量論的には（５）式のメルカプタン化合物のメルカプト基数に対応するモル数を使用するが、生成物の純度、反応速度、経済性等を重視するのであれば、これ以下でもこれ以上の量を使用してもかまわない。好ましくは量論〜量論の５倍モル使用し反応する。より好ましくは量論〜量論の２．５倍モルを使用し反応する。反応は、無溶媒あるいは溶媒中のいずれでもかまわないが、溶媒を使用するときは、エピハロヒドリンあるいは（５）式のメルカプタン化合物あるいはメルカプタン化合物の金属塩のいずれかが可溶のものを使用することが望ましい。具体例としては、水、アルコール類、エーテル類、芳香族炭化水素類、ハロゲン化炭化水素類等があげられる。反応は量論以上の塩基の存在下において容易に進行する。塩基としては、ピリジン、トリエチルアミン、ジアザビシクロウンデセン等の三級アミン、アルカリまたはアルカリ土類金属の水酸化物等があげられるが、好ましいものは、アルカリまたはアルカリ土類金属の水酸化物であり、より好ましいものは、水酸化ナトリウム、水酸化カリウム等である。反応温度は通常０〜１００℃で実施されるが、好ましくは０〜６０℃である。反応時間は上記の各種条件下で反応が完結する時間であればかまわないが通常１０時間以下が適当である。 
【００２０】
（６）式で表されるエポキシ化合物より本発明の新規なエピスルフィド化合物を製造する方法において、チア化剤としてチオシアン酸塩を使用する場合、好ましいチオシアン酸塩は、アルカリまたはアルカリ土類金属の塩であり、より好ましいものは、チオシアン酸カリウム、チオシアン酸ナトリウムである。また、チア化剤であるチオシアン酸塩、チオ尿素は量論的にはエポキシ化合物のエポキシ基数に対応するモル数を使用するが、生成物の純度、反応速度、経済性等を重視するのであれば、これ以下でもこれ以上の量を使用してもかまわない。好ましくは量論〜量論の５倍モル使用し反応する。より好ましくは量論〜量論の２．５倍モルを使用し反応する。反応は、無溶媒あるいは溶媒中のいずれでもかまわないが、溶媒を使用するときは、チオシアン酸塩あるいはチオ尿素さらには（６）式のエポキシ化合物いずれかが可溶のものを使用することが望ましい。具体例としては、水、メタノール、エタノール等のアルコール類；ジエチルエーテル、テトラヒドロフラン、ジオキサン等のエーテル類；メチルセルソルブ、エチルセルソルブ、ブチルセルソルブ等のヒドロキシエーテル類；ベンゼン、トルエン、キシレン等の芳香族炭化水素類；ジクロロエタン、クロロホルム、クロロベンゼン等のハロゲン化炭化水素類等があげられ、これらの併用使用、例えば、アルコール類と水の組み合わせ、エーテル類、ヒドロキシエーテル類、ハロゲン化炭化水素類、芳香族炭化水素類とアルコール類の組み合わせ等は効果的な場合がある。また、反応液中に酸および酸無水物等を重合抑制剤として添加することは、反応成績を上げる面から有効な手段である。酸および酸無水物等の具体例としては、硝酸、塩酸、硫酸、発煙硫酸、ホウ酸、ヒ酸、燐酸、青酸、酢酸、過酢酸、チオ酢酸、蓚酸、酒石酸、プロピオン酸、酪酸、コハク酸、マレイン酸、安息香酸、無水硝酸、無水硫酸、酸化ホウ素、五酸化ヒ酸、五酸化燐、無水クロム酸、無水酢酸、無水プロピオン酸、無水酪酸、無水コハク酸、無水マレイン酸、無水安息香酸、無水フタル酸、シリカゲル、シリカアルミナ、塩化アルミニウム等があげられ、これらのいくつかを併用することも可能である。添加量は通常反応液総量に対して０．００１〜１０ｗｔ％の範囲で用いられるが、好ましくは０．０１〜１ｗｔ％である。反応温度は通常０〜１００℃で実施されるが、好ましくは２０〜７０℃である。反応時間は上記の各種条件下で反応が完結する時間であればかまわないが通常２０時間以下が適当である。反応生成物は酸性水溶液を用いた洗浄によって、得られる化合物を安定性を向上せしめることが可能である。酸性水溶液に用いる酸の具体例としては、硝酸、塩酸、硫酸、ホウ酸、ヒ酸、燐酸、青酸、酢酸、過酢酸、チオ酢酸、蓚酸、酒石酸、コハク酸、マレイン酸等があげられる。また、これらは単独でも２種類以上を混合して用いても良い。これらの酸の水溶液は通常ｐＨ６以下で効果を現すが、より効果的な範囲はｐＨ３から０の範囲である。 
【００２１】
以上とは別の製法として、式（６）のエポキシ化合物に対応する式（７）の不飽和化合物を有機過酸、アルキルヒドロペルオキサイド、過酸化水素等による酸化により製造し、これを上述の方法により式（１）で表される構造を２個以上有するエピスルフィド化合物を製造する方法も挙げられる。Ｒ（−ＳＣＨ２ＣＨ＝ＣＨ２）ｎ （７）〔（７）式において、Ｘは、塩素あるいは臭素原子を表し、Ｒ、ｎは式（５）と同一の意味を有する〕 
【００２２】
さらに、別法としては式（８）に示されるハロメルカプタン化合物より脱ハロゲン化水素反応により製造することも有力な方法である。ハロメルカプタンは、上述の不飽和化合物と塩化イオウ類から、容易に合成できることが知られている（例えば、Ｆ．Ｌａｕｔｅｎｓｃｈｌａｅｒｇｅｒら，Ｊ．Ｏｒｇ．Ｃｈｅｍ．，３４，３９６（１９６９））。Ｒ（−ＳＣＨ２ＣＨＳＨＣＨ２Ｘ）ｎ （８）〔（８）式において、Ｘは、塩素あるいは臭素原子を表し、Ｒ、ｎは式（５）と同一の意味を有する〕 
【００２３】
本発明の新規なエピスルフィド化合物は、硬化触媒存在下あるいは不存在下に、加熱重合し光学材料等に有利な硬化樹脂を製造することができる。硬化樹脂製造に好ましい方法は硬化触媒を使用する方法であり、硬化触媒はアミン類、フォスフィン類、鉱酸類、ルイス酸類、有機酸類、ケイ酸類、四フッ化ホウ酸等が使用される。具体例としては、（１）エチルアミン、ｎ−プロピルチオアミン、ｓｅｃ−プロピルアミン、ｎ−ブチルアミン、ｓｅｃ−ブチルアミン、ｉ−ブチルアミン、ｔ−ブチルアミン、ペンチルアミン、ヘキシルアミン、ヘプチルアミン、オクチルアミン、デシルアミン、ラウリルアミン、ミスチリルアミン、１，２−ジメチルヘキシルアミン、３−ペンチルアミン、２−エチルヘキシルアミン、アリルアミン、アミノエタノール、１−アミノプロパノール、２−アミノプロパノール、アミノブタノール、アミノペンタノール、アミノヘキサノール、３−エトキシプロピルアミン、３−プロポキシプロピルアミン、３−イソプロポキシプロピルアミン、３−ブトキシプロピルアミン、３−イソブトキシプロピルアミン、３−（２−エチルヘキシロキシ）プロピルアミン、アミノシクロペンタン、アミノシクロヘキサン、アミノノルボルネン、アミノメチルシクロヘキサン、アミノベンゼン、ベンジルアミン、フェネチルアミン、α−フェニルエチルアミン、ナフチルアミン、フルフリルアミン等の１級モノアミン；エチレンジアミン、１，２−ジアミノプロパン、１，３−ジアミノプロパン、１，２−ジアミノブタン、１，３−ジアミノブタン、１，４−ジアミノブタン、１，５−ジアミノペンタン、１，６−ジアミノヘキサン、１，７−ジアミノヘプタン、１，８−ジアミノオクタン、ジメチルアミノプロピルアミン、ジエチルアミノプロピルアミン、ビス−（３−アミノプロピル）エーテル、１，２−ビス−（３−アミノプロポキシ）エタン、１，３−ビス−（３−アミノプロポキシ）−２，２’−ジメチルプロパン、アミノエチルエタノールアミン、１，２−、１，３−あるいは１，４−ビスアミノシクロヘキサン、１，３−あるいは１，４−ビスアミノメチルシクロヘキサン、１，３−あるいは１，４−ビスアミノエチルシクロヘキサン、１，３−あるいは１，４−ビスアミノプロピルシクロヘキサン、水添４，４’−ジアミノジフェニルメタン、２−あるいは４−アミノピペリジン、２−あるいは４−アミノメチルピペリジン、２−あるいは４−アミノエチルピペリジン、Ｎ−アミノエチルピペリジン、Ｎ−アミノプロピルピペリジン、Ｎ−アミノエチルモルホリン、Ｎ−アミノプロピルモルホリン、イソホロンジアミン、メンタンジアミン、１，４−ビスアミノプロピルピペラジン、ｏ−、ｍ−、あるいはｐ−フェニレンジアミン、２，４−あるいは２，６−トリレンジアミン、２，４−トルエンジアミン、ｍ−アミノベンジルアミン、４−クロロ−ｏ−フェニレンジアミン、テトラクロロ−ｐ−キシリレンジアミン、４−メトキシ−６−メチル−ｍ−フェニレンジアミン、ｍ−、あるいはｐ−キシリレンジアミン、１，５−あるいは、２，６−ナフタレンジアミン、ベンジジン、４，４’−ビス（ｏ−トルイジン）、ジアニシジン、４，４’−ジアミノジフェニルメタン、２，２−（４，４’−ジ���ミノジフェニル）プロパン、４，４’−ジアミノジフェニルエーテル、４，４’−チオジアニリン、４，４’−ジアミノジフェニルスルホン、４，４’−ジアミノジトリルスルホン、メチレンビス（ｏ−クロロアニリン）、３，９−ビス（３−アミノプロピル）２，４，８，１０−テトラオキサスピロ［５，５］ウンデカン、ジエチレントリアミン、イミノビスプロピルアミン、メチルイミノビスプロピルアミン、ビス（ヘキサメチレン）トリアミン、トリエチレンテトラミン、テトラエチレンペンタミン、ペンタエチレンヘキサミン、Ｎ−アミノエチルピペラジン、Ｎ−アミノプロピルピペラジン、１，４−ビス（アミノエチルピペラジン）、１，４−ビス（アミノプロピルピペラジン）、２，６−ジアミノピリジン、ビス（３，４−ジアミノフェニル）スルホン等の１級ポリアミン；ジエチルアミン、ジプロピルアミン、ジ−ｎ−ブチルアミン、ジ−ｓｅｃ−ブチルアミン、ジイソブチルアミン、ジ−ｎ−ペンチルアミン、ジ−３−ペンチルアミン、ジヘキシルアミン、オクチルアミン、ジ（２−エチルヘキシル）アミン、メチルヘキシルアミン、ジアリルアミン、ピロリジン、ピペリジン、２−、３−、４−ピコリン、２，４−、２，６−、３，５−ルペチジン、ジフェニルアミン、Ｎ−メチルアニリン、Ｎ−エチルアニリン、ジベンジルアミン、メチルベンジルアミン、ジナフチルアミン、ピロール、インドリン、インドール、モルホリン等の２級モノアミン；Ｎ，Ｎ’−ジメチルエチレンジアミン、Ｎ，Ｎ’−ジメチル−１，２−ジアミノプロパン、Ｎ，Ｎ’−ジメチル−１，３−ジアミノプロパン、Ｎ，Ｎ’−ジメチル−１，２−ジアミノブタン、Ｎ，Ｎ’−ジメチル−１，３−ジアミノブタン、Ｎ，Ｎ’−ジメチル−１，４−ジアミノブタン、Ｎ，Ｎ’−ジメチル−１，５−ジアミノペンタン、Ｎ，Ｎ’−ジメチル−１，６−ジアミノヘキサン、Ｎ，Ｎ’−ジメチル−１，７−ジアミノヘプタン、Ｎ，Ｎ’−ジエチルエチレンジアミン、Ｎ，Ｎ’−ジエチル−１，２−ジアミノプロパン 、Ｎ，Ｎ’−ジエチル−１，３−ジアミノプロパン、Ｎ，Ｎ’−ジエチル−１，２−ジアミノブタン、Ｎ，Ｎ’−ジエチル−１，３−ジアミノブタン、Ｎ，Ｎ’−ジエチル−１，４−ジアミノブタン、Ｎ，Ｎ’−ジエチル−１，６−ジアミノヘキサン、ピペラジン、２−メチルピペラジン、２，５−あるいは２，６−ジメチルピペラジン、ホモピペラジン、１，１−ジ−（４−ピペリジル）メタン、１，２−ジ−（４−ピペリジル）エタン、１，３−ジ−（４−ピペリジル）プロパン、１，４−ジ−（４−ピペリジル）ブタン、テトラメチルグアニジン等の２級ポリアミン；トリメチルアミン、トリエチルアミン、トリ−ｎ−プロピルアミン、トリ−ｉｓｏ−プロピルアミン、トリ−１，２−ジメチルプロピルアミン、トリ−３−メトキシプロピルアミン、トリ−ｎ−ブチルアミン、トリ−ｉｓｏ−ブチルアミン、トリ−ｓｅｃ−ブチルアミン、トリ−ペンチルアミン、トリ−３−ペンチルアミン、トリ−ｎ−ヘキシルアミン、トリ−ｎ−オクチルアミン、トリ−２−エチルヘキシルアミン、トリドデシルアミン、トリラウリルアミン、トリシクロヘキシルアミン、ジシクロヘキシルエチルアミン、モノシクロヘキシルジエチルアミン、Ｎ，Ｎ−ジメチルヘキシルアミン、Ｎ−メチルジヘキシルアミン、Ｎ，Ｎ−ジメチルシクロヘキシルアミン、Ｎ−メチルジシクロヘキシルアミン、トリエタノールアミン、Ｎ、Ｎ−ジエチルエタノールアミン、Ｎ−エチルジエタノールアミン、トリベンジルアミン、Ｎ，Ｎ−ジメチルベンジルアミン、ジエチルベンジルアミン、トリフェニルアミン、Ｎ，Ｎ−ジメチルアミノ−ｐ−クレゾール、Ｎ，Ｎ−ジメチルアミノメチルフェノール、２−（Ｎ，Ｎ−ジメチルアミノメチル）フェノール、Ｎ，Ｎ−ジメチルアニリン、Ｎ，Ｎ−ジエチルアニリン、ピリジン、キノリン、Ｎ−メチルモルホリン、Ｎ−メチルピペリジン、２−（２−ジメチルアミノエトキシ）−４−メチル−１，３，２−ジオキサボルナン等の３級モノアミン；テトラメチルエチレンジアミン、ピラジン、Ｎ，Ｎ’−ジメチルピペラジン、Ｎ，Ｎ’−ビス（（２−ヒドロキシ）プロピル）ピペラジン、ヘキサメチレンテトラミン、Ｎ，Ｎ，Ｎ’，Ｎ’−テトラメチル−１，３−ブタンアミン、２−ジメチルアミノ−２−ヒドロキシプロパン、ジエチルアミノエタノール、Ｎ，Ｎ，Ｎ−トリス（３−ジメチルアミノプロピル）アミン、２，４，６−トリス（Ｎ，Ｎ−ジメチルアミノメチル）フェノール、ヘプタメチルイソビグアニド等の３級ポリアミン；イミダゾール、Ｎ−メチルイミダゾール、２−メチルイミダゾール、４−メチルイミダゾール、、Ｎ−エチルイミダゾール、２−エチルイミダゾール、４−エチルイミダゾール、Ｎ−ブチルイミダゾール、２−ブチルイミダゾール、Ｎ−ウンデシルイミダゾール、２−ウンデシルイミダゾール、Ｎ−フェニルイミダゾール、２−フェニルイミダゾール、Ｎ−ベンジルイミダゾール、２−ベンジルイミダゾール、１−ベンジル−２−メチルイミダゾール、Ｎ−（２’−シアノエチル）−２−メチルイミダゾール、Ｎ−（２’−シアノエチル）−２−ウンデシルイミダゾール、Ｎ−（２’−シアノエチル）−２−フェニルイミダゾール、３，３−ビス−（２−エチル−４−メチルイミダゾリル）メタン、アルキルイミダゾールとイソシアヌール酸の付加物、アルキルイミダゾールとホルムアルデヒドの縮合物等の各種イミダゾール類；１，８−ジアザビシクロ（５，４，０）ウンデセン−７、１，５−ジアザビシクロ（４，３，０）ノネン−５、６−ジブチルアミノ−１，８−ジアザビシクロ（５，４，０）ウンデセン−７等のアミジン類；以上に代表されるアミン系化合物。（２）（１）のアミン類とハロゲン、鉱酸、ルイス酸、有機酸、ケイ酸、四フッ化ホウ酸等との４級アンモニウム塩。（３）（１）のアミン類とボランおよび三フッ化ホウ素とのコンプレックス。（４）トリメチルフォスフィン、トリエチルフォスフィン、トリ−ｉｓｏ−プロピルフォスフィン、トリ−ｎ−ブチルフォスフィン、トリ−ｎ−ヘキシルフォスフィン、トリ−ｎ−オクチルフォスフィン、トリシクロヘキシルホスフィン、トリフェニルフォスフィン、トリベンジルホスフィン、トリス（２−メチルフェニル）ホスフィン、トリス（３−メチルフェニル）ホスフィン、トリス（４−メチルフェニル）ホスフィン、トリス（ジエチルアミノ）ホスフィン、トリス（４−メチルフェニル）ホスフィン、ジメチルフェニルフォスフィン、ジエチルフェニルフォスフィン、ジシクロヘキシルフェニルホスフィン、エチルジフェニルフォスフィン、ジフェニルシクロヘキシルホスフィン、クロロジフェニルフォスフィン等のフォスフィン類。（５）塩酸、硫酸、硝酸、燐酸、炭酸等の鉱酸類およびこれらの半エステル類。（６）３フッ化硼素、３フッ化硼素のエーテラート等に代表されるルイス酸類。（７）カルボン酸に代表される有機酸類およびこれらの半エステル類。等である。これらのなかで硬化物の着色が少なく好ましいものは、１級モノアミン、２級モノアミン、３級モノアミン、３級ポリアミン、イミダゾール類、アミジン類、４級アンモニウム塩、フォスフィン類である、より好ましいものは、エピスルフィド基と反応し得る基を１個以下有する、２級モノアミン、３級モノアミン、３級ポリアミン、イミダゾール類、アミジン類、４級アンモニウム塩、フォスフィン類である。また、これらは単独でも２種類以上を混合して用いても良い。以上の硬化触媒は、ジエピスルフィド化合物１モルに対して通常０．０００１モルから１．０モル使用する。 
【００２４】
また、本発明の新規なエピスルフィド化合物はエピスルフィド基と反応可能な官能基を２個以上有する化合物あるいは、これらの官能基１個以上と他の単独重合可能な官能基を１個以上有する化合物さらには、エピスルフィド基と反応可能でかつ単独重合も可能な官能基を１個有する化合物と硬化重合して光学材料を製造することもできる。これらのエピスルフィド基と反応可能な官能基を２個以上有する化合物としては、エポキシ化合物、公知のエピスルフィド化合物、多価カルボン酸、多価カルボン酸無水物、メルカプトカルボン酸、ポリメルカプタン、メルカプトアルコール、メルカプトフェノール、ポリフェノール、アミン類、アミド類等があげられる。一方、エピスルフィド基と反応可能な官能基１個以上と他の単独重合可能な官能基を１個以上有する化合物としては、ビニル、芳香族ビニル、メタクリル、アクリル、アリル等の不飽和基を有するエポキシ化合物、エピスルフィド化合物、カルボン酸、カルボン酸無水物、メルカプトカルボン酸、メルカプタン類、フェノール類、アミン類、アミド類等があげられる。 
【００２５】
以下にエピスルフィド基と反応可能な官能基を２個以上有する化合物の具体例を示す。 
【００２６】
エポキシ化合物の具体例としては、ヒドロキノン、カテコール、レゾルシン、ビスフェノールＡ、ビスフェノールＦ、ビスフェノールスルフォン、ビスフェノールエーテル、ビスフェノールスルフィド、ビスフェノールスルフィド、ハロゲン化ビスフェノルＡ、ノボラック樹脂等の多価フェノール化合物とエピハロヒドリンの縮合により製造されるフェノール系エポキシ化合物；エチレングリコール、ジエチレングリコール、トリエチレングリコール、ポリエチレングリコール、プロピレングリコール、ジプロピレングリコール、ポリプロピレングリコール、１、３−プロパンジオール、１、４−ブタンジオール、１、６−ヘキサンジオール、ネオペンチルグリコール、グリセリン、トリメチロールプロパントリメタクリレート、ペンタエリスリトール、１、３−および１、４−シクロヘキサンジオール、１、３−および１、４−シクロヘキサンジメタノール、水添ビスフェノールＡ、ビスフェノールＡ・エチレンオキサイド付加物、ビスフェノールＡ・プロピレンオキサイド付加物等の多価アルコール化合物とエピハロヒドリンの縮合により製造されるアルコール系エポキシ化合物；アジピン酸、セバチン酸、ドデカンジカルボン酸、ダイマー酸、フタル酸、イソ、テレフタル酸、テトラヒドロフタル酸、メチルテトラヒドロフタル酸、ヘキサヒドロフタル酸、ヘット酸、ナジック酸、マレイン酸、コハク酸、フマル酸、トリメリット酸、ベンゼンテトラカルボン酸、ベンゾフェノンテトラカルボン酸、ナフタリンジカルボン酸、ジフェニルジカルボン酸等の多価カルボン酸化合物とエピハロヒドリンの縮合により製造されるグリシジルエステル系エポキシ化合物；エチレンジアミン、１，２−ジアミノプロパン、１，３−ジアミノプロパン、１，２−ジアミノブタン、１，３−ジアミノブタン、１，４−ジアミノブタン、１，５−ジアミノペンタン、１，６−ジアミノヘキサン、１，７−ジアミノヘプタン、１，８−ジアミノオクタン、ビス−（３−アミノプロピル）エーテル、１，２−ビス−（３−アミノプロポキシ）エタン、１，３−ビス−（３−アミノプロポキシ）−２，２’−ジメチルプロパン、１，２−、１，３−あるいは１，４−ビスアミノシクロヘキサン、１，３−あるいは１，４−ビスアミノメチルシクロヘキサン、１，３−あるいは１，４−ビスアミノエチルシクロヘキサン、１，３−あるいは１，４−ビスアミノプロピルシクロヘキサン、水添４，４’−ジアミノジフェニルメタン、イソホロンジアミン、１，４−ビスアミノプロピルピペラジン、ｍ−、あるいはｐ−フェニレンジアミン、２，４−あるいは２，６−トリレンジアミン、ｍ−、あるいはｐ−キシリレンジアミン、１，５−あるいは、２，６−ナフタレンジアミン、４，４’−ジアミノジフェニルメタン、４，４’−ジアミノジフェニルエーテル、２，２−ビス（４，４’−ジアミノジフェニル）プロパン等の一級ジアミン、Ｎ，Ｎ’−ジメチルエチレンジアミン、Ｎ，Ｎ’−ジメチル−１，２−ジアミノプロパン、Ｎ，Ｎ’−ジメチル−１，３−ジアミノプロパン、Ｎ，Ｎ’−ジメチル−１，２ −ジアミノブタン、Ｎ，Ｎ’−ジメチル−１，３−ジアミノブタン、Ｎ，Ｎ’−ジメチル−１，４−ジアミノブタン、Ｎ，Ｎ’−ジメチル−１，��−ジアミノペンタン、Ｎ，Ｎ’−ジメチル−１，６−ジアミノヘキサン、Ｎ，Ｎ’−ジメチル−１，７−ジアミノヘプタン、Ｎ，Ｎ’−ジエチルエチレンジアミン、Ｎ，Ｎ’−ジエチル−１，２−ジアミノプロパン、Ｎ，Ｎ’−ジエチル−１，３−ジアミノプロパン、Ｎ，Ｎ’−ジエチル−１，２−ジアミノブタン、Ｎ，Ｎ’−ジエチル−１，３−ジアミノブタン、Ｎ，Ｎ’−ジエチル−１，４−ジアミノブタン、Ｎ，Ｎ’−ジエチル−１，６−ジアミノヘキサン、ピペラジン、２−メチルピペラジン、２，５−あるいは２，６−ジメチルピペラジン、ホモピペラジン、１，１−ジ−（４−ピペリジル）−メタン、１，２−ジ−（４−ピペリジル）−エタン、１，３−ジ−（４−ピペリジル）−プロパン、１，４−ジ−（４−ピペリジル）−ブタン等の二級ジアミンとエピハロヒドリンの縮合により製造されるアミン系エポキシ化合物；３、４−エポキシシクロヘキシルメチル−３、４−エポキシシクロヘキサンカルボキシレート、ビニルシクリヘキサンジオキサイド、２−（３、４−エポキシシクロヘキシル）−５、５−スピロ−３、４−エポキシシクロヘキサン−メタ−ジオキサン、ビス（３、４−エポキシシクロヘキシル）アジペート等の脂環式エポキシ化合物；シクロペンタジエンエポキシド、エポキシ化大豆油、エポキシ化ポリブタジエン、ビニルシクロヘキセンエポキシド等の不飽和化合物のエポキシ化により製造されるエポキシ化合物；上述の多価アルコール、フェノール化合物とジイソシアネートおよびグリシドール等から製造されるウレタン系エポキシ化合物等をあげることができる。 
【００２７】
公知のエピスルフィド化合物の具体例としては、以上のエポキシ化合物のエポキシ基の一部あるいは全てをエピスルフィド化して得られるエピスルフィド化合物をあげることができる。 
【００２８】
多価カルボン酸、多価カルボン酸無水物、ポリフェノール、アミン類、等の具体例としては上述のエポキシ化合物のところで説明したエピハロヒドリンと反応させる相手の原料として上述したものをあげることができる。 
【００２９】
ポリメルカプタンとしては、具体的には、１，２−ジメルカプトエタン、１，３−ジメルカプトプロパン、１，４−ジメルカプトブタン、１，６−ジメルカプトヘキサン、ビス（２−メルカプトエチル）スルフィド、１，２−〔ビス（２−メルカプトエチルチオ）〕エタン等の直鎖状ジメルカプタン化合物；２−メルカプトメチル−１，３−ジメルカプトプロパン、２−メルカプトメチル−１，４−ジメルカプトブタン、２−（２−メルカプトエチルチオ）−１，３−ジメルカプトプロパン、１，２−ビス〔（２−メルカプトエチルチオ）〕−３−メルカプトプロパン、１，１，１−トリス（メルカプトメチル）プロパン、テトラキスメルカプトメチルメタン等の分岐状脂肪族ポリメルカプタン化合物；エチレングリコールジチオグリコレート、エチレングリコールジチオプロピオネート、１，４−ブタンジオールジチオグリコレート、１，４−ブタンジオールジチオプロピオネート、トリメチロールプロパントリス（β−チオグリコレート）、トリメチロールプロパントリス（β−チオプロピオネート）、ペンタエリスリトールテトラキス（β−チオグリコレート）、ペンタエリスリトールテトラキス、（β−チオプロピオネート）等の含エステル脂肪族ポリメルカプタン化合物；１，４−ジメルカプトシクロヘキサン、１，３−ジメルカプトシクロヘキサン、１，４−ジメルカプトメチルシクロヘキサン、１，３−ジメルカプトメチルシクロヘキサン、２，５−ジメルカプトメチル−１，４−ジチアン、２，５−ジメルカプトエチル−１，４−ジチアン、２，５−ジメルカプトメチル−１−チアン、２，５−ジメルカプトエチル−１−チアン等脂肪族環状ジメルカプタン化合物等をあげることができる。メルカプトアルコールの具体例としては、２−メルカプトエタノール、３−メルカプト−１−プロパノール、１−メルカプト−２−プロパノール、４−メルカプト−１−ブタノール、３−メルカプト−２−ブタノール、３−メルカプト−１，２−プロパンジオール、２−メルカプト−１，３−プロパンジオール、１，３−ジメルカプト−２−プロパノール、２，３−ジメルカプト−１−プロパノール、１−メルカプトメチル−１，１−ジメチロールプロパン、１，１−ビス（メルカプトメチル）−１−メチロールプロパン、メルカプトメチルトリス（ヒドロキシメチル）メタン、ビス（メルカプトメチル）ビス（ヒドロキシメチル）メタン、トリス（メルカプトメチル）ヒドロキシメチルメタン、２−（２−メルカプトエチルチオ）エタノール等を挙げることができる。メルカプトフェノールの具体例としては、４−メルカプトフェノール、２−メルカプトハイドロキノン、４−ヒドロキシ−４, −メルカプトビフェニル等を挙げることができる。メルカプトカルボン酸の具体例としては、チオグリコール酸、２−チオプロピオン酸、３−チオプロピオン酸、チオ乳酸、メルカプトコハク酸、チオリンゴ酸、Ｎ−（２−メルカプトプロピオニル）グリシン、２−メルカプト安息香酸、２−メルカプトニコチン酸、３，３−ジチオイソ酪酸等を挙げることができる。 
【００３０】
また、以下にエピスルフィド基と反応可能な官能基１個以上と他の単独重合可能な官能基を１個以上有する化合物の代表的具体例を示す。不飽和基を有するエポキシ化合物としては、ビニルフェニルグリシジルエーテル、ビニルベンジルグリシジルエーテル、グリシジルメタクリレート、グリシジルアクリレート、アリルグリシジルエーテル等をあげることができる。不飽和基を有するエピスルフィド化合物としては上記の不飽和基を有するエポキシ化合物のエポキシ基をエピスルフィド化した化合物、例えば、ビニルフェニルチオグリシジルエーテル、ビニルベンジルチオグリシジルエーテル、チオグリシジルメタクリレート、チオグリシジルアクリレート、アリルチオグリシジルエーテル等をあげることができる。 
【００３１】
不飽和基を有するカルボン酸化合物としては、アクリル酸、メタクリル酸、マレイン酸、無水マレイン酸、フマル酸等のα、β−不飽和カルボン酸類をあげることができる。また、不飽和基を有するアミド類としては、以上のα、β−不飽和カルボン酸類のアミドをあげることができる。 
【００３２】
また、エピスルフィド基と反応可能でかつ単独重合も可能な官能基を１個有する化合物の好ましい具体例としてはエポキシ基あるいはエピスルフィド基を１個有する化合物をあげることができる。より具体的には、エチレンオキサイド、プロピレオキサイド等のモノエポキシ化合物類、酢酸、プロピオン酸、安息香酸等のモノカルボン酸のグリシジルエステル類、メチルグリシジルエーテル、エチルグリシジルエーテル、プロピルグリシジルエーテル、ブチルグリシジルエーテル等のグリシジルエーテル類あるいは、エチレンスルフィド、プロピレンスルフィド等のモノエピスルフィド化合物、上述のモノカルボン酸とチオグリシドール（１、２−エピチオ−３−ヒドロキシプロパン）から誘導される構造を有するチオグリシジルエステル類、メチルチオグリシジルエーテル（１、２−エピチオプロピルオキシメタン）、エチルチオグリシジルエーテル、プロピルチオグリシジルエーテル、ブチルチオグリシジルエーテル等のチオグリシジルエーテル類をあげることができる。これらの中でより好ましいものはエピスルフィド基を１個有する化合物である。 
【００３３】
本発明の新規な脂肪族環状エピスルフィド化合物のエピスルフィド基と反応可能な官能基を２個以上有する化合物あるいは、これらの官能基１個以上と他の単独重合可能な官能基を１個以上有する化合物さらには、エピスルフィド基と反応可能でかつ単独重合も可能な官能基を１個有する化合物とは、硬化重合触媒の存在下、硬化重合し硬化樹脂を製造することができる。硬化触媒は、前述のアミン類、ホスフィン類、酸類等が使用される。具体例としては、前述のものがここでも使用される。 
【００３４】
さらに、不飽和基を有する化合物を使用する際には、重合促進剤として、ラジカル重合開始剤を使用する事は好ましい方法である。ラジカル重合開始剤とは、加熱あるいは紫外線や電子線によってラジカルを生成するものであれば良く、例えば、クミルパーオキシネオデカノエート、ジイソプロピルパーオキシジカーボネート、ジアリルパーオキシジカーボネート、ジ−ｎ−プロピルパーオキシジカーボネート、ジミリスチルパーオキシジカーボネート、クミルパーオキシネオヘキサノエート、ｔｅｒ−ヘキシルパーオキシネオデカノエート、ｔｅｒ−ブチルパーオキシネオデカノエート、ｔｅｒ−ヘキシルパーオキシネオヘキサノエート、ｔｅｒ−ブチルパーオキシネオヘキサノエート、２，４−ジクロロベンゾイルパーオキサイド、ベンゾイルパーオキサイド、ジクミルパーオキサイド、ジ−ｔｅｒ−ブチルパーオキサイド等のパーオキサイド類；クメンヒドロパーオキサイド、ｔｅｒ−ブチルヒドロパーオキサイド等のヒドロパーオキサイド類；２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、２，２’−アゾビスイソブチロニトリル、２，２’−アゾビス（２−メチルブチロニトリル）、１，１’−アゾビス（シクロヘキサン−１−カルボニトリル）、１−〔（１−シアノ−１−メチルエチル）アゾ〕ホルムアミド、２−フェニルアゾ−４−トキシ−２，４−ジメチル−バレロニトリル２、２’−アゾビス（２−メチルプロパン）、２、２’−アゾビス（２、４、４−トリメチルペンタン）等のアゾ系化合物等の公知の熱重合触媒、ベンゾフェノン、ベンゾインベンゾインメチルエーテル等の公知の光重合触媒が挙げられる。これらのなかで好ましいものは、パーオキサイド類、ヒドロパーオキサイド類、アゾ系化合物であり、より好ましいものは、パーオキサイド類、アゾ系化合物であり、最も好ましいものは、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、２，２’−アゾビスイソブチロニトリル、２，２’−アゾビス（２−メチルブチロニトリル）、１，１’−アゾビス（シクロヘキサン−１−カルボニトリル）、１−〔（１−シアノ−１−メチルエチル）アゾ〕ホルムアミド、２−フェニルアゾ−４−メトキシ−２，４−ジメチル−バレロニトリル、２、２’−アゾビス（２−メチルプロパン）２、２’−アゾビス、（２、４、４−トリメチルペンタン）等のアゾ系化合物である。またこれらは、全て混合使用することができる。ラジカル重合開始剤の配合量は、組成物の成分や硬化方法によって変化するので一慨には決められないが、通常は組成物総量に対して０．０１ｗｔ％〜５．０ｗｔ％、好ましくは０．１ｗｔ％〜２．０ｗｔ％の範囲である。 
【００３５】
また、本発明の新規な脂肪族環状エピスルフィド化合物を重合硬化して硬化樹脂得るに際し、公知の酸化防止剤、紫外線吸収剤等の添加剤を加えて、得られる材料の実用性をより向上せしめることはもちろん可能である。また公知の外部および／または内部離型剤を使用または添加して、得られる硬化材料の型からの離型性を向上せしめることも可能である。ここに言う内部離型剤とは、フッ素系ノニオン界面活性剤、シリコン系ノニオン界面活性剤、アルキル第４級アンモニウム塩、燐酸エステル、酸性燐酸エステル、オキシアルキレン型酸性燐酸エステル、酸性燐酸エステルのアルカリ金属塩、オキシアルキレン型酸性燐酸エステルのアルカリ金属塩、、高級脂肪酸の金属塩、高級脂肪酸エステル、パラフィン、ワックス、高級脂肪族アミド、高級脂肪族アルコール、ポリシロキサン類、脂肪族アミンエチレンオキシド付加物等があげられる。 
【００３６】
本発明の新規な脂肪族環状エピスルフィド化合物を重合硬化して硬化樹脂を得るに際し、原料となる、エピスルフィド化合物さらには所望に応じて前述の硬化触媒、不飽和基を有するエピスルフィド基と反応可能な例えばグリシジルメタクリレート、チオグリシジルメタクリレート（グリシジルメタクリレートのエポキシ基をエピスルフィド化したもの）等を併用する場合、ラジカル重合開始剤、ラジカル重合可能な単量体、さらには離型剤、酸化防止剤、紫外線吸収剤等の添加剤混合後、次の様にして重合硬化してレンズ等の光学材料とされる。即ち、混合後の原料をガラスや金属製の型に注入し、加熱によって重合硬化反応を進めた後、型から外し製造される。硬化時間は０．１〜１００時間、通常１〜４８時間であり、硬化温度は−１０〜１６０℃、通常−１０〜１４０℃である。また、硬化終了後、材料を５０から１５０℃の温度で１０分から５時間程度アニール処理を行う事は、本発明の光学材料の歪を除くために好ましい処理である。さらに必要に応じてハードコート、反射防止、防曇性付与等表面処理を行うことができる。本発明の硬化樹脂光学材料の製造方法は、さらに詳しく述べるならば以下の通りである。前述の様に、主原料および副原料を混合後、型に注入硬化して製造されるが、主原料であるジエピスルフィド化合物と所望により使用されるエピスルフィド基と反応可能な官能基を２個以上有する化合物あるいは、これらの官能基１個以上と他の単独重合可能な官能基を１個以上有する化合物、エピスルフィド基と反応可能でかつ単独重合も可能な官能基を１個有する化合物さらには所望に応じて使用される、硬化触媒、ラジカル重合開始剤、さらには離型剤、安定剤等は、全て同一容器内で同時に攪拌下に混合しても、各原料を段階的に添加混合しても、数成分を別々に混合後さらに同一容器内で再混合しても良い。混合にあたり、設定温度、これに要する時間等は基本的には各成分が十分に混合される条件であればよいが、過剰の温度、時間は各原料、添加剤間の好ましくない反応が起こり、さらには粘度の上昇を来たし注型操作を困難にする等適当ではない。混合温度は−１０℃から１００℃程度の範囲で行われるべきであり、好ましい温度範囲は−１０℃から５０℃、さらにに好ましいのは、−５℃から３０℃である。混合時間は、１分から５時間、好ましくは５分から２時間、さらに好ましくは５分から３０分、最も好ましいのは５分から１５分程度である。各原料、添加剤の混合前、混合時あるいは混合後に、減圧下に脱ガス操作を行う事は、後の注型重合硬化中の気泡発生を防止する点からは好ましい方法である。この時の減圧度は０．１ｍｍＨｇから７００ｍｍＨｇ程度で行うが、好ましいのは１０ｍｍＨｇから３００ｍｍＨｇである。さらに、型に注入に際して、ミクロフィルター等で不純物等を濾過し除去することは本発明の光学材料の品質をさらに高める上からも好ましい。 
【００３７】
本発明の新規なエピスルフィド化合物により、従来技術の化合物を原料とする限り困難であった十分に高い屈折率と、良好な屈折率とアッベ数のバランスを有する樹脂光学材料が可能となった。すなわち本発明の新規な化合物により樹脂光学材料の軽量化、薄肉化および色収差の低減化が格段に進歩することとなった。また、本発明の新規な硬化樹脂材料は、耐熱性、強度にも優れ各種用途に使用できる。 
【実施例】
【００３８】
以下、実施例により本発明を具体的に説明するが、本発明はこれらに限定されるものではない。なお、得られた重合物の性能測定は以下の測定法で行った。屈折率、アッベ数：アッベ屈折計を用い、２５℃で測定した。比重：電子比重計を用いて２５℃で測定し、常法により補正した。耐熱性：ビカット軟化点が１２０℃以上のものを○、１２０℃未満８０℃以上のものを△、８０℃未満のものを×とした。強度：オートグラフを用いた３点曲げ試験測定において、歪が０．１以上のものを○、０．１未満０．０５以上のものを△、０．０５未満のものを×とした。 
【００３９】
（実施例１）
１，４−ビス（メルカプトメチル）ベンゼン１７０．３ｇとエピクロルヒドリン１８５．１ｇを液温を１０℃まで冷却し、水酸化ナトリム水溶液０．４ｇを水４ｍｌに溶かした水溶液とメタノール４０ｍｌを加え、この温度で１時間攪拌した。その後、水酸化ナトリウム８０．０ｇを水８０ｍｌに溶かした水溶液を、液温０〜１０℃前後に保ちながら滴下し、この温度で３時間攪拌した。反応混合物に水２００ｍｌを加え、トルエン３００ｍｌで抽出し、トルエン層を硫酸ナトリウムで乾燥させ、溶媒を留去し、無色透明液体の１，４−ビス（グリシジルチオメチル）ベンゼンを２７５．８ｇ（理論量の９７％）得た。次いで、攪拌器、温度計、窒素導入管を装着したフラスコに、１，４−ビス（グリシジルチオメチル）ベンゼン１４２．２ｇとチオ尿素３０４．２ｇと無水酢酸１１．３ｇとさらに溶媒としてトルエン１Ｌおよびメタノール１Ｌを仕込み、３０℃で９時間反応した。反応後トルエンで抽出し、１％硫酸水溶液で洗浄、水洗後過剰の溶媒を留去したところ、１４１．５ｇの生成物を得た。元素分析、質量分析、ＮＭＲ分析、ＩＲ分析から、生成物は１，４−ビス（β−エピチオプロピルチオメチル）ベンゼンと判明した（収率９０％）。
元素分析値：   （分析値）     （計算値） 
Ｃ       ５３．３０％   ５３．４６％   
Ｈ         ５．９１％     ５．７７％ 
Ｓ       ４０．５０％   ４０．７８％   
マススペクトル（ＥＩ）：Ｍ+ ３１４（理論分子量３１４） 
赤外吸収スペクトル：６２０ｃｍ-1（エピスルフィド環の伸縮振動）
1Ｈ−ＮＭＲ：７．２ｐｐｍ（ｔ，１Ｈ）７．０ｐｐｍ（ｍ，３Ｈ）３．６ｐｐｍ（ｍ，２Ｈ）３．１ｐｐｍ（ｍ，２Ｈ）３．０ｐｐｍ（ｍ，２Ｈ）２．７ｐｐｍ（ｍ，２Ｈ）２．６ｐｐｍ（ｍ，２Ｈ）２．２ｐｐｍ（ｍ，２Ｈ）さらに、本化合物１００重量部に、Ｎ，Ｎ−ジエチルエタノールアミンを０．５重量部配合し、これを厚さ２ｍｍに調節した２枚のガラス板からなるモールド中に注入し、８０℃で５時間重合硬化し、光学材料を得た。得られた材料の屈折率、アッベ数および比重を測定し、結果を表１に示した。 
【００４０】
（実施例２）
実施例１において、１，４−ビス（メルカプトメチル）ベンゼンの代わりに、１，４−ビス（メルカプトメチル）シクロヘキサンを使用する以外は、実施例１を繰り返し、２，５−ビス（β−エピチオプロピルチオメチル）シクロヘキサンを総収率８０％で得た。
元素分析値： （  分析値）     （計算値）
Ｃ         ５２．３４％     ５２．４５％ 
Ｈ           ７．６６％       ７．５５％ 
Ｓ         ３９．９０％     ４０．０１％  
マススペクトル（ＥＩ）：Ｍ+ ・ ３２０（理論分子量３２０）
赤外吸収スペクトル：６２０ｃｍ-1（エピスルフィド環の伸縮振動）
1Ｈ−ＮＭＲ：３．２−２．９ｐｐｍ（ｍ，１０Ｈ）２．７ｐｐｍ（ｍ，２Ｈ）２．６ｐｐｍ（ｍ，２Ｈ）２．２ｐｐｍ（ｍ，２Ｈ）３．０ｐｐｍ（ｍ，２Ｈ）１．９〜０．９ｐｐｍ（ｍ，８Ｈ）２．６ｐｐｍ（ｍ，２Ｈ）２．２ｐｐｍ（ｍ，２Ｈ） 
【００４１】
（実施例３）
（式（２）においてＺ＝Ｈ、Ｕ＝Ｈ、ｍ＝１、ｎ＝０）実施例１において、１，４−ビス（メルカプトメチル）ベンゼンの代わりに、２，５−ビス（メルカプトメチル）−１，４−ジチアンを使用する以外は、実施例１を繰り返し、２，５−ビス（β−エピチオプロピルチオメチル）−１，４−ジチアンを総収率８２％で得た。
元素分析値： （分析値）     （計算値）
Ｃ         ４０．３３％  ４０．４１％ 
Ｈ           ５．７７％    ５．６５％ 
Ｓ         ５３．７９％ ５３．９４％ 
マススペクトル（ＥＩ）：Ｍ+・３５６（理論分子量３５６）
赤外吸収スペクトル：６２０ｃｍ-1（エピスルフィド環の伸縮振動）
1Ｈ−ＮＭＲ：３．２−２．９ｐｐｍ（ｍ，１４Ｈ）２．７ｐｐｍ（ｍ，２Ｈ）２．６ｐｐｍ（ｍ，２Ｈ）２．２ｐｐｍ（ｍ，２Ｈ）重合硬化後、得られた材料の屈折率、アッベ数および比重を測定し結果を、表１に示した。 
【００４２】
（実施例４）
（式（２）においてＺ＝Ｈ、Ｕ＝Ｈ、ｍ＝２、ｎ＝０）実施例１において１，４−ビス（メルカプトメチル）ベンゼンの代わりに２，５−ビス（メルカプトエチル）−１，４−ジチアンを使用する以外は実施例１を繰り返し、２，５−ビス（β−エピチオプロピルチオエチル）− １，４−ジチアンを総収率８５％で得た。 
元素分析値：  （分析値）       （計算値）
Ｃ         ４３．５５％    ４３．７１％ 
Ｈ           ６．３９％      ６．２９％ 
Ｓ         ４９．８１％    ５０．０１％ 
マススペクトル（ＥＩ）：Ｍ+ ・ ３８４（理論分子量３８４）
赤外吸収スペクトル：６２０ｃｍ- 1 （エピスルフィド環の伸縮振動）
1 Ｈ−ＮＭＲ：３．２−２．９ｐｐｍ（ｍ，１４Ｈ）２．７ｐｐｍ（ｍ，２Ｈ）２．６ｐｐｍ（ｍ，２Ｈ）２．２ｐｐｍ（ｍ，２Ｈ）２．０ｐｐｍ（ｍ，４Ｈ）重合硬化後、得られた材料の屈折率、アッベ数および比重を測定し結果を、表１に示した。 
【００４３】
（実施例５）
（式（２）においてＺ＝Ｈ、Ｕ＝Ｈ、ｍ＝１、ｎ＝１）実施例１において１，４−ビス（メルカプトメチル）ベンゼンの代わりに２，５−ビス（メルカプトエチルチオメチル）−１，４−ジチアンを使用する以外は実施例１を繰り返し、２，５−ビス（β−エピチオプロピルチオエチルチオメチル）−１，４−ジチアンを総収率８７％で得た。 
元素分析値：    （分析値）        （計算値） 
Ｃ           ４０．１９％   ４０．２９％ 
Ｈ             ６．０５％     ５．９２％ 
Ｓ           ４３．７０％   ５３．７９％ 
マススペクトル（ＥＩ）：Ｍ+・４７６（理論分子量４７６） 
赤外吸収スペクトル：６２０ｃｍ-1（エピスルフィド環の伸縮振動）
1Ｈ−ＮＭＲ：３．２−２．８ｐｐｍ（ｍ，２２Ｈ）２．７ｐｐｍ（ｍ，２Ｈ）２．６ｐｐｍ（ｍ，２Ｈ）２．２ｐｐｍ（ｍ，２Ｈ）重合硬化後、得られた材料の屈折率、アッベ数および比重を測定し結果を、表１に示した。 
【００４４】
（実施例６）
（式（２）においてＺ＝ＣＨ２ＳＥｐｓ、Ｕ＝Ｈ、ｍ＝１、ｎ＝０）実施例１において１，４−ビス（メルカプトメチル）ベンゼンの代わりに２，３，５，６−テトラキス（メルカプトメチル）−１，４−ジチアンを使用する以外は実施例１を繰り返し、２，３，５，６−テトラキス（β−エピチオプロピルチオメチル）−１，４−ジチアンを総収率８２％で得た。 
元素分析値：    （分析値）      （計算値）
Ｃ            ４０．３９％    ４０．５０％  
Ｈ              ５．５５％      ５．４４％ 
Ｓ            ５３．９９％    ５４．０６％
マススペクトル（ＥＩ）：Ｍ+・５９２（理論分子量５９２） 
赤外吸収スペクトル：６２０ｃｍ-1（エピスルフィド環の伸縮振動）
1Ｈ−ＮＭＲ：３．３−２．９ｐｐｍ（ｍ，２０Ｈ）２．７ｐｐｍ（ｍ，４Ｈ）２．６ｐｐｍ（ｍ，４Ｈ）２．２ｐｐｍ（ｍ，４Ｈ）重合硬化後、得られた材料の屈折率、アッベ数および比重を測定し結果を、表１に示した。 
【００４５】
（実施例７）
実施例１において１，４−ビス（メルカプトメチル）ベンゼンの代わりに２−（２−メルカプトエチルチオ）−１，３−ジメルカプトプロパンを使用する以外は実施例１を繰り返し、２−（２−β−エピチオプロピルチオ）プロパンを総収率８５％で得た。
元素分析値：  （分析値）      （計算値） 
Ｃ        ４５．１５％   ４０．３４％ 
Ｈ          ５．９９％     ５．８０％ 
Ｓ        ５３．６９％   ５３．８５％ 
マススペクトル（ＥＩ）：Ｍ+・４１６（理論分子量４１６）
赤外吸収スペクトル：６２０ｃｍ-1（エピスルフィド環の伸縮振動）重合硬化後、得られた材料の屈折率、アッベ数および比重を測定し結果を、表１に示した。 
【００４６】
（比較例１）
実施例１において、１，４−ビス（メルカプトメチル）ベンゼンの代わりに２，５−ビス（ヒドロキシメチル）−１，４−ジオキサンを使用する以外は実施例１を繰り返し、２，５−ビス（β−エピチオプロピルオキシメチル）−１，４−ジオキサンを総収率５２％で得た。重合硬化後、得られた材料の屈折率、アッベ数および比重を測定し結果を、表１に示した。 
【００４７】
（比較例２）
実施例１において、１，４−ビス（メルカプトメチル）ベンゼンの代わりに２，５−ビス（ヒドロキシエチルオキシメチル）−１，４−ジオキサンを使用する以外は実施例１を繰り返し、２，５−ビス（β−エピチオプロピルオキシエチルオキシメチル）−１，４−ジオキサンを総収率５５％で得た。重合硬化後、得られた材料の屈折率、アッベ数および比重を測定し結果を、表１に示した。 
【００４８】
（比較例３）
実施例１において、１，４−ビス（グリシジルチオメチル）ベンゼン１６２．３グラムに対してチオ尿素を５０グラム使用する以外は実施例１を繰り返した。得られた生成物は、ＮＭＲスペクトルより式（１）のＺ＝Ｈ、Ｕ＝Ｈ、ｍ＝１、ｎ＝０であり、式（２）のＸ中のＳの個数は三員環を構成するＳとＯの合計に対して平均で３０％であった。重合硬化後、得られた材料の屈折率、アッベ数および比重を測定し結果を表１に示した。 
【００４９】
（比較例４）
１，８−ジメルカプト−４−メルカプトメチル−３，６−ジチアオクタン４８重量部とメタキシリレンジイソシアネート５２重量部の混合物に硬化触媒としてジブチルスズクロライドを混合物１００重量部に対して０．１重量部配合後、均一液とし、さらに１０ｍｍＨｇの減圧下十分に脱気を行った。ついでモールドに注入後、オーブン中で８０℃、２０時間重合硬化した。得られた材料の屈折率、アッベ数および比重を測定し結果を表１に示した。 
【００５０】
【表１】
2006257421.tif 000011
【００５１】
【表２】
2006257421.tif 000012